(57)【要約】【課題】室内の調湿、臭気・ＶＯＣの吸着除去、生活音の吸音などに優れた性能を有し、空気・湿度・音などの面で快適な室内環境を実現することができ、しかも、室内の壁面などに簡単に施工することができる内装用パネルを提供する。【解決手段】天然木製の基板１上に、下層側から順に、マット状の短繊維集合体２、不織布又は紙製の炭粉含有シート３、板状の通気性カバー材４を積層させた内装用パネルであって、短繊維集合体２が、マトリックス繊維である羊毛及び中空ポリエステル繊維と、熱接着性繊維とを混綿し、熱処理により熱接着性繊維を溶融させ、その溶融物によりマトリックス繊維の繊維接点を接着させて得られたものである。【選択図】図３
2014094543.tif 000002
【特許請求の範囲】
【請求項１】
天然木からなる基板（１）上に、下層側から順に、マット状の短繊維集合体（２）、木炭粉又は／及び活性炭粉を含有する不織布又は紙製のシート（３）、板状の通気性カバー材（４）を積層させた内装用パネルであって、
短繊維集合体（２）が、マトリックス繊維である羊毛及び中空ポリエステル繊維と、熱接着性繊維とを混綿し、熱処理により熱接着性繊維を溶融させ、その溶融物によりマトリックス繊維の繊維接点を接着させて得られたものであることを特徴とする内装用パネル。
【請求項２】
短繊維集合体（２）の厚さが５〜４５ｍｍであることを特徴とする請求項１に記載の内装用パネル。
【請求項３】
通気性カバー材（４）は、密度が０．０２ｇ／ｃｍ３以上のマット状の短繊維集合体、天然木からなる板材、厚紙材、全面に通気孔が形成された金属板、多孔質のセラミック板の中から選ばれる１種以上からなることを特徴とする請求項１又は２に記載の内装用パネル。
【請求項４】
枠体（６）を備え、該枠体（６）の裏面側には、枠体の内側縁部に沿って段部（６０）が形成され、該段部（６０）に基板（１）が嵌め込まれるとともに、枠体（６）の内側に面した基板（１）上に、短繊維集合体（２）とシート（３）が積層され、該シート（３）及びその外側の枠体（６）の上に通気性カバー材（４）を重ねたことを特徴とする請求項１〜３のいずれかに記載の内装用パネル。
【請求項５】
通気性カバー材（４）が布カバー（５）で覆われたことを特徴とする請求項１〜４のいずれかに記載の内装用パネル。
【発明の詳細な説明】
【技術分野】
【０００１】
本発明は、室内の壁面などに取り付けられ、調湿、臭気・ＶＯＣの吸着除去、生活音の吸音などの作用によって室内を快適な環境に改善することができる内装用パネルに関するものである。
【背景技術】
【０００２】
住宅やオフィスに求められる室内環境としては、（1）適度な湿度に保たれ、夏場のジメジメ感、冬場の過乾燥や結露が軽減されること、（2）生活で生じる不快な臭気（例えば、タバコ臭、ペット臭、生ゴミ臭、トイレ臭）などが少ないこと、（3）シックハウス症候群の原因とされるホルムアルデヒドなどのＶＯＣ（揮発性有機化合物）が少ないこと、（4）室内で発生し、無意識でもストレスになり得る様々な生活音（例えば、テレビなどの音、炊事・洗濯・掃除などで生じる音、話し声など）の影響が少ないこと、などがある。
【０００３】
従来、室内の臭気・ＶＯＣの吸着除去や調湿などを目的とした内装材が幾つか提案されている。例えば、特許文献１には、室内の壁面や天井面を構成する内装材として、ゼオライト結晶体と火山ガラス質からなり、臭気・ＶＯＣの吸着や調湿などの機能を備えた内装材が示されている。また、同じような用途の内装材として、多孔質セラミック体からなる臭気・ＶＯＣの吸着機能と調湿機能を備えた内装材（株式会社INAX製「エコカラット」）も知られている。
【先行技術文献】
【特許文献】
【０００４】
【特許文献１】特開２００１−５８３１８号公報
【発明の概要】
【発明が解決しようとする課題】
【０００５】
しかし、上述した従来の内装材は、吸着除去できるニオイの種類が限られ（例えば、汗臭、体臭などは吸着できるが、生ゴミ臭やタバコ臭などについては、その臭気の中の或る特定のニオイ成分しか吸着できない等）、調湿性能も十分ではない。また、室内で発生する生活音の影響を軽減する機能は殆どない。したがって、上記（1）〜（4）の要求全てを十分に満足させるものではなく、このため室内環境を最適化することは難しい。また、これら従来の内装材は、室内の壁面や天井面を構成するものであり、既存の住宅やオフィスに設置するには、大掛かりなリフォームが必要となる。
【０００６】
したがって本発明の目的は、以上のような従来技術の課題を解決し、室内の調湿、臭気・ＶＯＣの吸着除去、生活音の吸音などに優れた性能を有し、空気・湿度・音などの面で快適な室内環境を実現することができ、しかも、室内の壁面などに簡単に施工することができる内装用パネルを提供することにある。
【課題を解決するための手段】
【０００７】
本発明者らは、上記課題を解決するため検討を重ねた結果、天然木からなる基板上に、特定の繊維からなるマット状の短繊維集合体と、木炭粉又は活性炭粉を含有する不織布又は紙製のシートなどを積層させて１枚のパネルを構成し、このパネルを室内の壁面などに取り付けることにより、調湿、臭気・ＶＯＣの吸着除去、生活音の吸音などに非常に優れた効果が得られることを見出した。また、このようなパネルは、四角形や円形などの任意な形状にでき、壁面などの任意の位置に任意のレイアウトで取付することができるので、室内インテリアを兼ねて設置することができる。
【０００８】
本発明はこのような知見に基づきなされたもので、以下を要旨とするものである。
［1］天然木からなる基板（１）上に、下層側から順に、マット状の短繊維集合体（２）、木炭粉又は／及び活性炭粉を含有する不織布又は紙製のシート（３）、板状の通気性カバー材（４）を積層させた内装用パネルであって、
短繊維集合体（２）が、マトリックス繊維である羊毛及び中空ポリエステル繊維と、熱接着性繊維とを混綿し、熱処理により熱接着性繊維を溶融させ、その溶融物によりマトリックス繊維の繊維接点を接着させて得られたものであることを特徴とする内装用パネル。
［2］上記［1］の内装用パネルにおいて、短繊維集合体（２）の厚さが５〜４５ｍｍであることを特徴とする内装用パネル。
【０００９】
［3］上記［1］又は［2］の内装用パネルにおいて、通気性カバー材（４）は、密度が０．０２ｇ／ｃｍ３以上のマット状の短繊維集合体、天然木からなる板材、厚紙材、全面に通気孔が形成された金属板、多孔質のセラミック板の中から選ばれる１種以上からなることを特徴とする内装用パネル。
［4］上記［1］〜［3］のいずれかの内装用パネルにおいて、枠体（６）を備え、該枠体（６）の裏面側には、枠体の内側縁部に沿って段部（６０）が形成され、該段部（６０）に基板（１）が嵌め込まれるとともに、枠体（６）の内側に面した基板（１）上に、短繊維集合体（２）とシート（３）が積層され、該シート（３）及びその外側の枠体（６）の上に通気性カバー材（４）を重ねたことを特徴とする内装用パネル。
［5］上記［1］〜［4］のいずれかの内装用パネルにおいて、通気性カバー材（４）が布カバー（５）で覆われたことを特徴とする内装用パネル。
【発明の効果】
【００１０】
本発明の内装用パネルは、室内の調湿、臭気・ＶＯＣの吸着除去、生活音の吸音などに優れた性能を有し、また、一部に使用した天然木からの木の香りによりリラクゼーション効果も得られ、これらにより空気・湿度・音などの面で快適な室内空間を実現することができる。すなわち、この内装用パネルは、室内の空気に直接触れることにより多様な機能を発揮し、室内環境を空気・湿度・音などの面で総合的に改善することができる。
また、本発明の内装用パネルは、大掛かりなリフォームなどを行うことなく、室内の壁面などに素人でも簡単に取り付けることができる。さらに、この内装用パネルは四角形や円形などの任意な形状に構成することができ、且つ壁面の任意の位置に任意のレイアウトで取付することができるので、室内インテリアを兼ねて設置することができる。また、比較的安価に製造することができ、使用に際して電気等の動力源も必要としない。
【図面の簡単な説明】
【００１１】
【図１】本発明の内装用パネルの一実施形態を示す正面図
【図２】図１の内装用パネルの背面図
【図３】図１の内装用パネルの厚さ方向での断面図
【図４】本発明の内装用パネルの他の実施形態を示すパネル厚さ方向での断面図
【図５】図１〜図３に示す実施形態の内装用パネルを室内に設置し、約５０日間にわたって、室内の湿度と屋外の湿度及び気温を調べた結果を示すグラフ
【図６−１】本発明の内装用パネルが備える短繊維集合体と炭粉含有シートの消臭性能に基づき、本発明の内装用パネルの消臭効果をまとめたグラフ
【図６−２】本発明の内装用パネルが備える短繊維集合体と炭粉含有シートの消臭性能に基づき、本発明の内装用パネルの消臭効果をまとめたグラフ
【図６−３】本発明の内装用パネルが備える短繊維集合体と炭粉含有シートの消臭性能に基づき、本発明の内装用パネルの消臭効果をまとめたグラフ
【図６−４】本発明の内装用パネルが備える短繊維集合体と炭粉含有シートの消臭性能に基づき、本発明の内装用パネルの消臭効果をまとめたグラフ
【図７】本発明の内装用パネルが備える短繊維集合体について実施したホルムアルデヒド吸着試験において、試験容器内でのホルムアルデヒド気中濃度の推移を示すグラフ
【図８】本発明の内装用パネルが備える短繊維集合体について実施したホルムアルデヒド吸着試験において、試験容器内でのホルムアルデヒド減少率の推移を示すグラフ
【図９】本発明の内装用パネルが備える短繊維集合体について実施した吸音試験において、各周波数域での吸音率を示すグラフ
【発明を実施するための形態】
【００１２】
図１〜図３は本発明の内装用パネルの一実施形態を示すもので、図１は正面図、図２は背面図、図３はパネル厚さ方向での断面図である。
この内装用パネルは、天然木からなる基板１上に、下層側から順に、マット状の短繊維集合体２、木炭粉又は／及び活性炭粉（以下、説明の便宜上「炭粉」という）を含有する不織布又は紙製のシート３（以下、説明の便宜上「炭粉含有シート３」という）、板状の通気性カバー材４を積層させたものであり、この通気性カバー材４が布カバー５で覆われている。
【００１３】
本実施形態では、内装用パネルは枠体６を備え、この枠体６に前記基板１、短繊維集合体２、シート３及び通気性カバー材４が保持されている。
枠体６は、正方形状又は矩形状の木枠で構成されている。枠体６の裏面側には、枠体の内側縁部に沿って段部６０が形成され、この段部６０に基板１が嵌め込まれ、枠体６の裏面と基板１の裏面は略面一となっている。そして、枠体６の内側（枠の内側）に面した基板１上に、短繊維集合体２と炭粉含有シート３が順に積層され、さらに、この炭粉含有シート３及びその外側の枠体６の上に通気性カバー材４が重ねられている。この通気性カバー材４は、接着剤やクギなどにより枠体６に固定されてもよいし、下記する布カバー５に覆われることで枠体６に保持されるようにしてもよい。
通気性カバー材４は布カバー５で覆われ、この布カバー５の縁部が枠体６の裏面側に折り返され、枠体６に接着剤などにより固定されている。
【００１４】
前記基板１は、天然の無垢材で構成される。この基板１を構成する天然木の種類に特別な制限はないが、木の調湿作用や軽量性などの観点から杉材、ヒノキ材、ヒバ材などの針葉樹材が好ましく、また、柔らかくて加工しやすく、比較的安価であるという理由から、特に杉材が好ましい。この基板１の板厚は、薄すぎると調湿作用などの機能が十分に発揮できず、また、短繊維集合体２などを保持するための剛性も不足する。一方、板厚が厚すぎるとパネルの重量が大きくなり、壁に取り付ける上で支障となる。このため基板１の板厚は４〜１０ｍｍ程度が好ましく、６〜８ｍｍ程度がより好ましい。
【００１５】
前記短繊維集合体２は、マトリックス繊維である羊毛及び中空ポリエステル繊維と、熱接着性繊維とを混綿し、熱処理により熱接着性繊維を溶融させ、その溶融物によりマトリックス繊維の繊維接点を接着させて得られたものである。
この短繊維集合体２は、マトリックス繊維が羊毛と中空ポリエステル繊維からなり、このうち中空ポリエステル繊維は湿気を高い方から低い方に移動させる作用があり、また、羊毛は湿気を吸放出することにより湿度を調整する作用があることから、高い調湿性能を備えている。また、この短繊維集合体２には、臭気やＶＯＣを吸着できる高い吸着性能があるとともに、吸着されたニオイ成分（分子）などは羊毛により分解されるため、吸着性能の持続性が高い特徴がある。さらに、短繊維集合体２には制振作用があるため、室内で発生する音の吸音性能も高い。
【００１６】
このような性能を特に効果的に得るには、羊毛と中空ポリエステル繊維の割合を最適化することが好ましく、具体的には、羊毛（x）と中空ポリエステル繊維（y）の質量比（x）／（y）は９０／１０〜１０／９０程度が好ましく、８５／１５〜４０／６０程度がより好ましい。また、短繊維集合体２の原料となるマトリックス繊維（a）（羊毛及び中空ポリエステル繊維）と熱接着性繊維（b）の質量比（a）／（b）は、９０／１０〜６０／４０程度が好ましく、８５／１５〜７０／３０程度がより好ましい。また、一般に、羊毛及び中空ポリエステル繊維の繊維長は４０〜２１０ｍｍ程度が適当である。
【００１７】
通常、短繊維集合体２は、所定の密度（例えば０．００８〜０．０５ｇ／ｃｍ３程度）の短繊維集合体が適度な圧縮状態で拘束される（すなわち、枠体６、基板１及び通気性カバー材４で囲まれることで拘束される）ことにより構成される。この短繊維集合体２は、密度が低すぎると調湿性能や吸音性能が低下し、一方、密度が高すぎると復元力が強くなり、パネルの形状が不安定になりやすい。また、厚さが薄すぎると十分な機能を果たせず、一方、厚すぎるとパネルの重量が大きくなり、内装用パネルを壁に取り付ける上で支障となる。このため、短繊維集合体２は、密度（「かさ密度」以下同様）が０．０１２〜０．１０ｇ／ｃｍ３程度、厚さが５〜４５ｍｍ程度のものが好ましい。また、密度が０．０１８〜０．０４ｇ／ｃｍ３程度、厚さが２０〜２５ｍｍ程度のものがより好ましい。
この短繊維集合体２は、羊毛、中空ポリエステル繊維及び熱接着性繊維を混綿し、カーディングを行い、クロスレイヤー機で積層した後、熱処理を加えて形状を安定化させることにより製造することができる。
【００１８】
前記炭粉含有シート３は、不織布又は紙製のシート全体に炭粉（微粉末）が保持されたものであればよく、炭粉保持の形態としては、例えば、ディッピングにより不織布に炭粉を含浸させたもの、樹脂などをバインダーとして不織布又は紙表面に炭粉をコーティングしたもの、炭粉を不織布又は紙に挟み込んだもの、炭粉を練り込んだ繊維で不織布を構成したもの、などがあり、いずれの形態であってもよい。
一般に、使用される不織布は、ポリエステル、ナイロン、レーヨンなどの合成繊維からなり、厚さが０．１〜１．５ｍｍ程度である。
また、使用される炭粉（木炭粉又は／及び活性炭粉）の粒径は１００μｍ以下、炭粉の付着量は１０〜３００ｇ／ｍ２程度が適当である。
【００１９】
前記通気性カバー材４は、通気性を有するものであれば任意の部材により構成してよいが、この通気性カバー材４には、短繊維集合体２とシート３の押さえの役目とパネル前面の形状を整える役目があるので、ある程度の剛性を有する必要があり、このため、例えば、（i）密度が０．０２ｇ／ｃｍ３以上（好ましくは０．０６ｇ／ｃｍ３以上）のマット状の短繊維集合体、（ii）天然木からなる板材、（iii）厚紙材、（iv）全面に通気孔（小孔）が形成された金属板、（v）多孔質のセラミック板、などの中から選ばれる１種以上を用いることが好ましい。
【００２０】
本実施形態の通気性カバー材４は、密度が０．０２ｇ／ｃｍ３以上（好ましくは０．０６ｇ／ｃｍ３以上）のマット状の短繊維集合体で構成されている。この通気性カバー材４を構成する短繊維集合体は、例えば、マトリックス繊維である羊毛及び中空ポリエステル繊維と、熱接着性繊維とを混綿し、熱処理により熱接着性繊維を溶融させ、その溶融物によりマトリックス繊維の繊維接点を接着させて得られたものである。この短繊維集合体のマトリックス繊維は、高密度化するため、羊毛（x′）と中空ポリエステル繊維（y′）の質量比（x′）／（y′）は０／１００〜４０／６０程度が好ましく、１０／９０〜３０／７０程度がより好ましい。
短繊維集合体（通気性カバー材４）の厚さは３〜１５ｍｍ程度が好ましく、５〜１０ｍｍ程度がより好ましい。
【００２１】
また、短繊維集合体の原料となるマトリックス繊維（羊毛及び中空ポリエステル繊維）と熱接着性繊維の質量比（a′）／（b′）は、２０／８０〜８０／２０程度が好ましく、４０／６０〜６０／４０程度がより好ましい。また、一般に、羊毛及び中空ポリエステル繊維の繊維長は４０〜２１０ｍｍ程度が適当である。
通気性カバー材４を構成する上記の短繊維集合体には吸音性能があるので、パネル全体の吸音性能を高める効果がある。
前記布カバー５は、パネルの室内インテリアとしてのデザイン性を考慮して選定すればよい。
【００２２】
図４は、本発明の内装用パネルの他の実施形態を示すもので、パネル厚さ方向での断面図である。
この実施形態は、通気性カバー材４を天然木からなる板材（天然の無垢材）で構成したものである。この通気性カバー材４を構成する天然木の種類に特別な制限はないが、木の調湿作用や軽量性などの観点から杉材、ヒノキ材、ヒバ材などの針葉樹材が好ましく、また、柔らかくて加工しやすく、比較的安価であるという理由から、特に杉材が好ましい。この板材の板厚は、薄すぎると押さえとして必要な剛性が十分でなく、一方、板厚が厚すぎるとパネルの重量が大きくなり、壁に取り付ける上で支障となる。このため板材の板厚は３〜１０ｍｍ程度が好ましく、４〜６ｍｍ程度がより好ましい。
【００２３】
また、本実施形態では、通気性カバー材４を構成する天然木の外観を生かすため、図１〜図３の実施形態のような布カバー５は設けず、通気性カバー材４を接着剤などで枠体６に固定している。このため、通気性カバー材４がパネルの前面を構成している。
その他の構成は、図１〜図３の実施形態と同様であるので、同じ符号を付し、詳細な説明は省略する。
【００２４】
本発明の内装用パネルは、室内の壁面ｗに対して、図３又は図４に示すように両面接着テープ７で貼り付け固定するか、或いは隠し釘（フィニッシュ釘）などで貼り付け固定することにより、簡単に施工することができる。また、設置箇所や設置枚数なども任意であり、部屋の大きさや形状に応じて設置箇所や設置枚数などを選べばよい。設置枚数の目安としては、設置する内装用パネルの合計面積が、部屋の床面積の１／５〜１／３となるようにするのが適当である。
また、上述した２つの実施形態のパネルを組み合わせ、或いは異なる布カバー５のパネルを組み合わせることなどで、室内インテリアとしてのデザイン性を高めることができる。
【００２５】
以下、本発明の内装用パネルが備える諸性能について説明する。
・調湿性能
室内の快適さには湿度が深く関わっている。湿度は季節毎だけではなく、一日の中でも天候によって変化するが、室内の湿度は一定の適度なレベルに保たれることが好ましい。本発明の内装用パネルは、基板１（天然木）と短繊維集合体２との複合化により特有の優れた調湿性能を有する。すなわち、マトリックス繊維が羊毛と中空ポリエステル繊維からなる短繊維集合体２は、さきに述べたような優れた湿度調整機能を備えており、さらに、基板１を構成する天然木（無垢材）もそれ自体が湿度を吸放出する性質がある。このため、パネルが湿度が高いときは吸湿し、低いときは放湿することで、室内の湿度が自動的に適度なレベルに保たれ、結露も抑えられる。
【００２６】
図５は、図１〜図３に示す実施形態の内装用パネルを室内に設置し、約５０日間にわたって、室内の湿度と屋外の湿度及び気温を調べた結果を示している。試験に使用した部屋は、木造・モルタル・鉄板葺住居建物の２階部分の１部屋（床面積１１．９ｍ２）であり、この部屋の壁面に縦横のサイズが４００ｍｍの正方形の内装用パネルを１８枚設置した（パネルの合計面積：２．８８ｍ２）。図５に示す温度と湿度は、毎朝６時に測定したものである。図５に示されるように、屋外の湿度は約４５〜７５％の範囲で変化しているのに対して、本発明の内装用パネルを設置した室内の湿度は約５０〜６０％の範囲に保たれていることが判る。
【００２７】
・臭気の吸着除去性能
室内を快適にするには、生活により生じる不快なニオイが少ないさわやかな空気環境とすることが好ましい。本発明の内装用パネルは、短繊維集合体２と炭粉含有シート３の複合化により優れた臭気（生活臭）吸着除去性能を有する。
生活臭には、例えば、生ゴミ臭、タバコ臭、排泄臭、体臭・汗臭などがあるが、これらに含まれるニオイ成分は、それぞれ異なる。例えば、生ゴミ臭に含まれる主たるニオイ成分は、硫化水素、メチルメルカプタン、トリメチルアミン、アンモニアであり、タバコ臭に含まれる主たるニオイ成分は、アンモニア、酢酸、アセトアルデヒド、ピリジン、硫化水素であり、排泄臭に含まれる主たるニオイ成分は、アンモニア、酢酸、メチルメルカプタン、硫化水素、インドールであり、体臭・汗臭に含まれる主たるニオイ成分は、アンモニア、酢酸、イソ吉草酸、ノネナールである。
【００２８】
ここで、炭粉含有シート３に含まれる木炭粉や活性炭粉には、優れた消臭効果があることが知られているが、吸着除去できるニオイ成分は、硫化水素、メチルメルカプタン、トリメチルアミンなどに限られる。一方、本発明者が短繊維集合体２の消臭性能を調査したところ、木炭粉や活性炭粉が吸着除去できるニオイ成分については、それほど高い消臭効果は得られないが、それ以外の主要なニオイ成分（アンモニア、酢酸、イソ吉草酸、インドール）に対しては、非常に高い吸着性能を発揮することが判った。すなわち、短繊維集合体２と炭粉含有シート３を兼備したパネル構造とすることにより、それらの消臭性能が補完し合うことで、主要なニオイ成分を効果的に吸着除去できることが判った。
【００２９】
表１は、本発明の内装用パネルに使用する短繊維集合体（羊毛（x）と中空ポリエステル繊維（y）の質量比（x）／（y）が６０／４０、密度が０．０１６ｇ／ｃｍ３の短繊維集合体。ただし、この短繊維集合体は、本発明の内装用パネルでは適度に圧縮された状態で短繊維集合体２を構成し、その密度は概ね０．０２４〜０．０３２ｇ／ｃｍ３程度である。）について、消臭性試験を実施した結果を示している。
【００３０】
機器分析は、アンモニア、酢酸、硫化水素、ピリジン、メチルメルカプタン、アセトアルデヒド、トリメチルアミンについては検知管法で、イソ吉草酸、ノネナール、インドールについてはガスクロマトグラフィー法で、それぞれ行った。
試験方法は「（社）繊維評価技術協議会 機器分析実施マニュアル（検知管法、ガスクロマトグラフィー法）」に従い、初期ガス濃度は、アンモニア：１００ｐｐｍ、酢酸：５０ｐｐｍ、硫化水素：４ｐｐｍ、ピリジン：１２ｐｐｍ、メチルメルカプタン：８ｐｐｍ、アセトアルデヒド：１４ｐｐｍ、トリメチルアミン：２８ｐｐｍ、イソ吉草酸：約３８ｐｐｍ、ノネナール：約１４ｐｐｍ、インドール：約３３ｐｐｍとし、測定時間は２時間、試料サイズは検知管法が２．４ｇ、ガスクロマトグラフィー法は１．２ｇとした。
【００３１】
表１によれば、硫化水素、メチルメルカプタン、トリメチルアミン、アセトアルデヒドについては、減少率は小さいのに対して、アンモニア、酢酸、イソ吉草酸、インドールについては、吸着による高い減少率が得られている。
【００３２】
【表１】
2014094543.tif 000003
【００３３】
以上述べた短繊維集合体２と炭粉含有シート３の消臭性能に基づき、両者を兼備する本発明の内装用パネルの消臭効果をまとめたものが図６である。これによれば、本発明の内装用パネルは、さきに挙げた生ゴミ臭、タバコ臭、排泄臭、体臭・汗臭などの生活臭を構成する主要なニオイ成分（アンモニア、酢酸、硫化水素、メチルメルカプタン、トリメチルアミン、イソ吉草酸、インドール）を効果的に吸着除去できることが判る。
【００３４】
・ＶＯＣの吸着除去性能
建物の高気密化や換気状態の変化に伴い、住宅や学校において、建材や家具、接着剤、塗料などから放散するホルムアルデヒドなどのＶＯＣ（揮発性有機化合物）によって体調不良を引き起こすシックハウス症候群が社会問題となっている。これに対して本発明の内装用パネルは、特に短繊維集合体２（さらには炭粉含有シート３との複合化）により優れたＶＯＣ吸着除去性能を有する。
本発明の内装用パネルに使用する短繊維集合体（羊毛（x）と中空ポリエステル繊維（y）の質量比（x）／（y）が６０／４０、密度が０．０１２ｇ／ｃｍ３の短繊維集合体。ただし、この短繊維集合体は、本発明の内装用パネルでは適度に圧縮された状態で短繊維集合体２を構成し、その密度は概ね０．０１８〜０．０２４ｇ／ｃｍ３程度である。）について、ホルムアルデヒド吸着試験を、以下のように実施した。
【００３５】
（a）試験方法
試料（短繊維集合体）１ｇをフラスコ（全容量：３６０ｍｌ）内に吊し入れ、フラスコ壁面に触れないようにした後、シリコン栓で密封した。このフラスコにホルムアルデヒド溶液４０μＬを試料に触れないように注意しながら注入し、速やかにホルムアルデヒドを気化させた。上記方法でガス状ホルムアルデヒドを均一としたフラスコ容器を複数作成し、恒温槽（２５℃）に放置した後、一定時間毎（３分，１時間，３時間，５時間）に恒温槽から取り出し、フラスコ内のホルムアルデヒドを定量した。
対照試験（ブランク）として、試料を入れないフラスコを複数作成し、同様に一定時間毎（１時間，３時間，５時間）に恒温槽から取り出し、フラスコ内のホルムアルデヒドを定量した。
初期濃度は、上記対照試験で作成した直後（０時間）のフラスコ内のホルムアルデヒドを複数（３個）定量し、ばらつきがないことを確認した上で平均値を用いた。
【００３６】
（b）ホルムアルデヒドの定量
ホルムアルデヒドは、シルコン栓に装着したガス採取口からフラスコ内部の空気を採取（５０ｍＬ）し、捕集管（Sep-PaK DNPH；Waters社製）に捕集した。捕集したホルムアルデヒドは、アセトニトリルで溶出し、高速液体クロマトグラフ（HPLC）法で定量した。（準拠した定量方法：有害大気汚染物質測定の実際（環境庁大気保全局大気規制課監修；財団法人日本環境衛生センター発行）第２章第２節〜第４節）
【００３７】
（c）ホルムアルデヒドの減少率及び吸着量
ホルムアルデヒドの減少率（％）は、一定時間放置した後に定量した結果［濃度：Ｃｎ］を初期濃度［Ｃ０］で除した値とした。
減少率（％）＝（Ｃｎ／Ｃ０）×１００
ホルムアルデヒド吸着量（μｇ／ｇ）は、初期存在量［Ｗ０］と一定時間放置した後の残存量［Ｗｎ］との差を試験に供した試料の重量［ｗ］で除した値とし、試料の単位重量当たりのホルムアルデヒド吸着量とした。
吸着量（μｇ／ｇ）＝［（Ｃ０×Ｖ）−（Ｃｎ×Ｖ）］／ｗ
＝（Ｗ０−Ｗｎ）／ｗ
ここで  初期存在量［Ｗ０］：初期濃度［Ｃ０（ｍｇ／ｍ３）］にフラスコ内容積（Ｖ＝０．３６Ｌ）を乗じた値（単位：μｇ）
残存量［Ｗｎ］：一定時間放置した後に定量した濃度［Ｃｎ（ｍｇ／ｍ３）］にフラスコ内容積（Ｖ＝０．３６Ｌ）を乗じた値（単位：μｇ）
【００３８】
試験結果を表２と図７及び図８に示す。ここで、「サンプル」が試料を用いた試験の結果、「ブランク」が対照試験の結果である。
これらによれば、本発明で使用する短繊維集合体は優れたＶＯＣ吸着除去性能を有していることが判る。したがって、本発明の内装用パネルは、短繊維集合体２（さらには炭粉含有シート３との複合化）により優れたＶＯＣ吸着除去性能を有するものである。
【００３９】
【表２】
2014094543.tif 000004
【００４０】
・吸音性能
建物の中では、人の生活に伴う種々雑多な生活音（例えば、テレビなどの音、炊事・洗濯・掃除などで生じる音、話し声など）が発生するが、音が重なり反響が大きくなると、うるさく感じたり、無意識にストレスとなって身体に負担を与えてしまう。これに対して本発明の内装用パネルは、特に短繊維集合体２により優れた吸音性能を有する。
【００４１】
表３と図９は、本発明の内装用パネルに使用する短繊維集合体（羊毛（x）と中空ポリエステル繊維（y）の質量比（x）／（y）が６０／４０、密度が０．０１６ｇ／ｃｍ３の短繊維集合体。ただし、この短繊維集合体は、本発明の内装用パネルでは適度に圧縮された状態で短繊維集合体２を構成し、その密度は概ね０．０２４〜０．０３２ｇ／ｃｍ３程度である。）について、残響室法で吸音試験を実施した結果を示している。試験体（短繊維集合体）の面積は１３．３ｍ２、残響室内の温湿度は、試験体有り、試験体無し、ともに１９℃、３８％ＲＨであった。試験体有り、試験体無しの測定時の温湿度変化は許容範囲内であり、吸音率の温湿度補正はしなかった。なお、試験体としては、短繊維集合体を布張りしたものを用いた。
【００４２】
表３と図９によれば、本発明の内装用パネルに使用する短繊維集合体２は反響音を効果的に吸音できることが判る。したがって、本発明の内装用パネルは優れた吸音性能を有し、生活で生じる反響音が少ない静かな室内環境を実現することができる。
また、図１〜図３の実施形態のように、通気性カバー材４に比較的高密度の短繊維集合体を用いることにより、内装用パネルの吸音性能をより高めることができる。
【００４３】
【表３】
2014094543.tif 000005
【００４４】
以上述べたように、本発明の内装用パネルは、室内の調湿、臭気・ＶＯＣの吸着除去、生活音の吸音などに優れた性能を有し、室内の空気に直接触れることによりそれらの性能を発揮し、また、基板１を構成する天然木からの木の香りによりリラクゼーション効果も得られ、これらにより空気・湿度・音などの面で快適な室内空間を実現することができる。また、本発明の内装用パネルは、室内の壁面などに素人でも簡単に取り付けることができる。さらに、この内装用パネルは四角形や円形などの任意な形状に構成することができ、且つ壁面の任意の位置に任意のレイアウトで取付することができるので、室内インテリアを兼ねて設置することができる。
【符号の説明】
【００４５】
１  基板
２  短繊維集合体
３  シート（炭粉含有シート）
４  通気性カバー材
５  布カバー
６  枠体
７  両面接着テープ
６０  段部
【図１】
2014094543.tif 000006
【図２】
2014094543.tif 000007
【図３】
2014094543.tif 000008
【図４】
2014094543.tif 000009
【図５】
2014094543.tif 000010
【図６−１】
2014094543.tif 000011
【図６−２】
2014094543.tif 000012
【図６−３】
2014094543.tif 000013
【図６−４】
2014094543.tif 000014
【図７】
2014094543.tif 000015
【図８】
2014094543.tif 000016
【図９】
2014094543.tif 000017